(57)【要約】【課題】３次元形状の被処理物に対しても処理温度を制御することにより、良好な処理面が得られる電子ビーム表面処理装置およびその処理方法を提供する。【解決手段】電子ビーム表面処理装置が、電子ビームを発生する電子ビーム発生手段と、電子ビームを収束する電子ビーム収束手段と、収束された電子ビームを偏向して被処理物上で走査させる電子ビーム偏向手段と、電子ビーム発生手段、電子ビーム収束手段、および電子ビーム偏向手段に接続され、これらの手段を制御する制御手段と、制御手段に接続されたシミュレータと、被処理物の情報を記憶する記憶手段とを含み、シミュレータは、記憶手段に記憶された被処理物の情報を用いて、表面処理中の被処理物の温度分布を計算し、制御手段は、温度分布に基づいて選択された電子ビーム照射条件を用いて、電子ビーム発生手段、電子ビーム収束手段、および電子ビーム偏向手段を制御する。【選択図】図１
2008091230.tif 000002
【特許請求の範囲】
【請求項１】
電子ビームを被処理物に照射して表面処理を行う電子ビーム表面処理装置であって、
該電子ビームを発生する電子ビーム発生手段と、
該電子ビームを収束する電子ビーム収束手段と、
収束された該電子ビームを偏向して該処理物上で走査させる電子ビーム偏向手段と、
該電子ビーム発生手段、該電子ビーム収束手段、および該電子ビーム偏向手段に接続され、これらの手段を制御する制御手段と、
該制御手段に接続されたシミュレータと、
該被処理物の情報を記憶する記憶手段とを含み、
該シミュレータは、該記憶手段に記憶された該被処理物の情報を用いて、表面処理中の該被処理物の温度分布を計算し、
該制御手段は、該温度分布に基づいて選択された電子ビーム照射条件を用いて、該電子ビーム発生手段、該電子ビーム収束手段、および該電子ビーム偏向手段を制御することを特徴とする電子ビーム表面処理装置。
【請求項２】
上記電子ビーム照射条件は、上記電子ビームが照射された照射部の表面温度ＴＷが、該被処理物の融点Ｔ１および沸点Ｔ２に対して、Ｔ１＜ＴＷ＜Ｔ２となる条件であることを特徴とする請求項１に記載の電子ビーム表面処理装置。
【請求項３】
上記電子ビーム照射条件は、上記電子ビームが照射された部分の上記被処理物の深さ方向の温度分布において、該被処理物の融点以上となる領域の深さが、一定の範囲内になる条件であることを特徴とする請求項１に記載の電子ビーム表面処理装置。
【請求項４】
上記被処理物の情報は、該被処理物の形状情報および該被処理物の処理領域の位置情報を含むことを特徴とする請求項１〜３のいずれかに記載の電子ビーム表面処理装置。
【請求項５】
上記記憶手段は、特定電子ビーム照射条件で上記被処理物の表面処理を実際に行った場合の、該特定電子ビーム照射条件とその時の該被処理物の表面状態を記憶しており、
上記シミュレータは、表面状態が良好な場合の該特定電子ビーム照射条件を用いて、表面処理中の該被処理物の温度分布を計算することを特徴とする請求項１〜４のいずれかに記載の電子ビーム表面処理装置。
【請求項６】
電子ビームを被処理物上に照射し、
該被処理物上で該電子ビームの照射部を走査し、
該照射部の該被処理物を溶融させた後に凝固させ、該凝固した領域を改質層とする電子ビーム表面処理方法であって、
該被処理物の情報を取得し、該情報に基づいて表面処理中の該被処理物の温度分布を計算し、計算した該温度分布に基づいて選択された電子ビーム照射条件を用いて、該電子ビームの照射および走査を行うことを特徴とする電子ビーム表面処理方法。
【請求項７】
上記電子ビーム照射条件として、上記電子ビームの照射部の、上記被処理物の表面温度ＴＷが、該被処理物の融点Ｔ１および沸点Ｔ２に対して、Ｔ１＜ＴＷ＜Ｔ２となる条件を選択することを特徴とする請求項６に記載の電子ビーム表面処理方法。
【請求項８】
上記電子ビーム照射条件として、上記電子ビームが照射部の、上記被処理物の深さ方向の温度分布において、該被処理物の融点以上となる領域の深さが、一定の範囲内になる条件を選択することを特徴とする請求項６に記載の電子ビーム表面処理方法。
【請求項９】
上記電子ビーム照射条件として、上記被処理物の表面から所定の距離だけ離れた位置で上記電子ビームが焦点を結ぶ条件を選択することを特徴とする請求項６〜８のいずれかに記載の電子ビーム表面処理方法。
【請求項１０】
上記被処理物の情報が、該被処理物の形状情報および該被処理物の処理領域の位置情報を含むことを特徴とする請求項６〜９のいずれかに記載の電子ビーム表面処理方法。
【請求項１１】
更に、特定電子ビーム照射条件で上記被処理物の表面処理を実際に行った場合の、該特定電子ビーム照射条件とその時の該被処理物の表面状態を取得し、
表面状態が良好な場合の該特定電子ビーム照射条件を用いて、表面処理中の該被処理物の温度分布を計算することを特徴とする請求項６〜１０のいずれかに記載の電子ビーム表面処理方法。
【発明の詳細な説明】
【技術分野】
【０００１】
本発明は、被処理物に電子ビームを照射して表面処理を行う電子ビーム表面処理装置およびその処理方法に関し、特に、シミュレータを備えた電子ビーム表面処理装置およびその処理方法に関する。
【背景技術】
【０００２】
被処理物の表面に電子ビームを照射し、表面を溶融させて改質層を形成することにより、被処理物の表面の平坦化等の表面処理が行われている。この場合、溶融部分の大きさは電子ビームの電流強度や電子ビームの走査速度に依存し、所定の厚さの改質層を形成するための最適条件を見出すことは困難である。特に、被処理物の形状や処理面積が異なれば、被処理物の温度分布も異なり、最適条件も変わってくる。
【０００３】
そこで、特許文献１では、被処理物に電子ビームを照射する表面処理工程において、電子ビーム照射部の被処理物の温度を赤外線検出素子によって測定し、その測定温度とあらかじめ設定した処理温度との差分に応じて電子ビームの電流強度や走査速度を制御して被処理物の表面温度を調整しながら処理を行っていた。
【特許文献１】特開昭５８−４２５７号公報
【発明の開示】
【発明が解決しようとする課題】
【０００４】
しかしながら、赤外線検出素子を用いて電子ビーム照射部の温度を測定した場合、電子ビーム照射部とその周辺部分の温度が平均化された温度が測定温度となるため、電子ビーム照射部のみの温度を正確に測定することが困難であった。
また、赤外線検出素子を用いた場合、被処理面が平坦でないと正確な温度を測定できないことから、被処理面が３次元形状の場合は測定精度が低下し、電子ビームの照射条件の正確な制御ができなかった。このため、プラスチック射出成型用金型や半導体部品製造用金型などの３次元形状の金型に対して、良好な表面処理を行うことは困難であった。
更に、電子ビーム照射の熱で改質される熱影響層の深さ制御が必要な表面処理では、表面から深さ方向の温度分布を知ることが必要であるが、赤外線検出素子を用いた測定方法では、深さ方向の温度分布を全く測定できなかった。
【０００５】
そこで、本発明は、電子ビーム照射による表面処理において、３次元形状の被処理物に対しても処理温度を制御することにより、良好な処理面が得られる電子ビーム表面処理装置およびその処理方法の提供を目的とする。
【課題を解決するための手段】
【０００６】
本発明は、電子ビームを被処理物に照射して表面処理を行う電子ビーム表面処理装置であって、電子ビームを発生する電子ビーム発生手段と、電子ビームを収束する電子ビーム収束手段と、収束された電子ビームを偏向して被処理物上で走査させる電子ビーム偏向手段と、電子ビーム発生手段、電子ビーム収束手段、および電子ビーム偏向手段に接続され、これらの手段を制御する制御手段と、制御手段に接続されたシミュレータと、被処理物の情報を記憶する記憶手段とを含み、シミュレータは、記憶手段に記憶された被処理物の情報を用いて、表面処理中の被処理物の温度分布を計算し、制御手段は、温度分布に基づいて選択された電子ビーム照射条件を用いて、電子ビーム発生手段、電子ビーム収束手段、および電子ビーム偏向手段を制御することを特徴とする電子ビーム表面処理装置である。
【０００７】
また、本発明にかかる処理方法は、電子ビームを被処理物上に照射し、被処理物上で電子ビームの照射部を走査し、照射部の被処理物を溶融させた後に凝固させ、凝固した領域を改質層とする電子ビーム表面処理方法であって、被処理物の情報を取得し、情報に基づいて表面処理中の被処理物の温度分布を計算し、計算した温度分布に基づいて選択された電子ビーム照射条件を用いて、電子ビームの照射および走査を行うことを特徴とする電子ビーム表面処理方法である。
【発明の効果】
【０００８】
本発明によれば、３次元形状の被処理物に対しても、最適条件で電子ビーム表面処理を行うことができ、良好な処理面を得ることができる。
【発明を実施するための最良の形態】
【０００９】
実施の形態１．
図１は、全体が１００で表される、本発明の実施の形態１にかかる電子ビーム表面処理装置の概略図である。電子ビーム表面処理装置１００は、例えば、鉄系金属、アルミニウム合金、超硬合金等からなる被処理物Ｗの表面処理を行うものであり、被処理物Ｗを処理する真空チャンバ２を含む。真空チャンバ２中には、被処理物Ｗに電子ビーム１を照射する電子ビーム照射手段を３と、被処理物Ｗを載置するＸＹテーブル（被処理物可動機構）４とが設けられている。図２に示すように、ＸＹテーブル４は、互いに直交するＸ軸方向とＹ軸方向に被処理物Ｗを移動できるようになっている。
【００１０】
電子ビーム表面処理装置１００は、真空チャンバ２の外部に、真空チャンバ２の排気を行う真空排気装置５を有する。更に、真空チャンバ２の外部には、ビーム収束装置６、ビーム偏向装置７、および電源装置８を有するとともに、これらを制御するための制御装置９、および制御装置９にシミュレーション結果を伝える熱伝導シミュレータ１０を有する。
【００１１】
電子ビーム照射手段３は、電子銃１２から照射された電子ビーム１を収束するための収束レンズを含む電子ビーム収束手段１３と、電子ビーム１を偏向するための偏向レンズを含む電子ビーム偏向手段１４とを有する。
【００１２】
電子銃１２は、カソード１２ａ、アノード１２ｂ、およびバイアス電極１２ｃから構成されており、電源装置８により、カソード１２ａとバイアス電極１２ｃには負電圧が印加され、アノード１２ｂには正電圧が印加される。これにより、例えばＬａＢ６からなるカソード１２ａから電子ビーム１が発生する。電子ビーム１は、電子ビーム収束手段１３の収束レンズで収束された後、電子ビーム偏向手段１４の偏向レンズで偏向されて被処理物Ｗの表面に照射される。
【００１３】
電子ビーム収束手段１３にはビーム収束装置６が接続され、制御装置９からの信号により電子ビーム１の収束度を調整する。また、電子ビーム偏向手段１４にはビーム偏向装置７が接続され、制御装置９からの信号に基づき電子ビーム１を偏向させる。
【００１４】
制御装置９は、マイクロコンピュータなどから構成され、予め設定された制御プログラムに基づいて電子ビーム照射手段３、ＸＹテーブル４、真空排気装置５、および電源装置８の各動作を制御する。
【００１５】
制御装置９は、更に、記憶手段（被処理物情報メモリ）１９を含む。記憶手段１９には、被処理物Ｗの表面処理が行われる処理対象領域を規定する領域情報や、被処理物Ｗの表面形状に関する形状情報があらかじめ登録されている。制御装置９は、記憶手段１９に記憶されている領域情報、形状情報に基づき、電子ビーム１が被処理物Ｗの処理対象領域内で所定の軌跡を描いて二次元走査するように電子ビーム偏向手段１４を制御する。また、電子ビーム１が被処理物Ｗの表面で常に焦点を結ぶように、電子ビーム収束手段１３を制御する。即ち、制御装置９は、ビーム走査制御手段およびフォーカス制御手段として機能している。
【００１６】
制御装置９には、熱伝導シミュレータ１０が接続されている。熱伝導シミュレータ１０では、記憶手段９に記憶された被処理物Ｗの形状、材質等のデータに基づいて、有限要素法等を用いた熱伝導シミュレーションを行う。これにより、被処理物Ｗに電子ビーム１を照射する処理工程での、表面の温度分布を計算する。
【００１７】
制御装置９では、被処理物Ｗの処理工程において、熱伝導シミュレーション結果に基づいて、所望の温度分布が得られる条件で電子ビーム１の照射を行う（詳細は後述する）。
【００１８】
以下、電子ビーム表面処理装置１００を用いた被処理物Ｗの表面処理工程について説明する。まず、電子ビーム表面処理装置１００を用いて表面処理を行う場合、表面処理を行う被処理物Ｗについて、処理対象領域を規定する領域情報、表面形状に関する形状情報を、予め記憶手段１９に登録しておく。
【００１９】
被処理物Ｗは、真空チャンバ２内のＸＹテーブル４上に載置され、真空排気装置５により真空チャンバ２が排気され、真空チャンバ２内は所定の真空度となる。
【００２０】
真空チャンバ２内が所定の真空度に達すると、制御装置９は、ＸＹテーブル４を駆動して、表面処理が必要とされる処理対象領域に電子ビームが照射可能な位置まで被処理物Ｗを移動させる。続いて、電源装置８を起動して電子銃１２から電子ビーム１を発生させる。
【００２１】
制御装置９は、記憶手段１９に記憶されている領域情報に基づいて、電子ビーム１が被処理物Ｗの処理対象領域内で屈曲線状の軌跡を描いて二次元走査されるように収束レンズ１３を制御する。
【００２２】
図３は、被処理物Ｗの処理対象領域における、電子ビームの軌跡である。（ａ）では、表面処理が必要な処理対象領域をＲａで示す。処理対象領域Ｒａ内において、電子ビームは、鋸歯波状の軌跡を描くように二次元走査される。電子ビームが（ａ）に示す鋸歯波状の軌跡を描くようにするには、Ｘ軸方向の走査速度成分をＶｘ、Ｙ軸方向の走査速度成分をＶｙに対して、Ｖｙ＞Ｖｘとなるように設定すればよい。
【００２３】
また、（ｂ）では、表面処理が必要な処理対象領域をＲｂで示すと、処理対象領域Ｒｂ内において、電子ビームが、矩形波状の軌跡を描くように二次元走査される。この場合は、Ｘ軸方向の走査速度成分Ｖｘ、Ｙ軸方向の走査速度成分Ｖｙについて、Ｖｘ＝０とすればＹ軸方向に、Ｖｙ＝０とすればＸ軸方向に軌跡が描けるため、Ｖｘ＝０とＶｙ＝０を交互に繰り返すような設定とすれば良い。
【００２４】
電子ビーム表面処理装置１００では、電子ビームを屈曲線状に二次元走査する工程において、制御装置９は、記憶手段１９に記憶されている被処理物Ｗの表面形状に関する形状情報に基づいて、電子ビーム１が被処理物Ｗの表面で常に焦点を結ぶように収束レンズを含むビーム収束手段１３を制御する。
【００２５】
ここで、熱伝導シミュレータ１０は、記憶手段１９に登録されている被処理物Ｗの表面処理を行う領域情報、被処理物Ｗの表面形状に関する形状情報、および、制御装置９で設定された電子ビーム照射の制御プログラムに基づいて、設定された処理条件を用いて電子ビーム表面処理を行った場合の、被処理物Ｗの温度を計算する。熱伝導シミュレータ１０により、電子ビーム処理工程中の被処理物Ｗの温度分布が算出されるため、設定された処理条件で電子ビームを照射した場合の、被処理物Ｗの任意の部分の温度変化を知ることができる。
【００２６】
例えば、図４は、超硬合金ＷＣ−Ｃｏからなる被処理物Ｗに対して、図３（ｂ）の走査経路で電子ビームを照射した場合の３次元温度分布を示す。図４中、Ｐ点は電子ビームが照射されている部分であり、周辺に比べて温度が高くなっている。電子ビームの走査を継続すると、Ｐ点のような高温領域が移動する。
【００２７】
熱伝導シミュレータ１０には、電子ビームの照射条件から求められる電子ビームスポット径、電子ビーム電流、１パルスの電子ビーム照射時間、電子ビーム照射の繰り返し周波数（以下、単に「周波数」という）、電子ビーム送りピッチ、および電子ビーム走査速度が入力され、更に、電子ビームの走査経路を生成するための、被処理物ＷのＣＡＭデータが３次元形状情報として入力される。これにより、従来のような赤外線検出素子や熱電対などの温度検出手段を用いることなく、被処理物Ｗの温度分布を予め求めることができる。温度分布は、被処理物Ｗの深さ方向についても求めることができる。
【００２８】
電子ビームの照射条件は、次のように決定される。電子ビーム表面処理では、被処理物Ｗの電子ビーム照射面が溶融し、再凝固することで処理面の面粗さが向上する。このため、融点温度がＴ１、沸点温度がＴ２の被処理物Ｗに対して、良好で均一な面粗さを有する処理面を得るには、電子ビーム照射面の温度ＴＷが、Ｔ１＜ＴＷ＜Ｔ２の範囲にあることが望ましい。即ち、Ｔ１＞ＴＷであれば、電子ビーム照射面は溶融しないため、面粗さは向上しない。一方、ＴＷ＞Ｔ２であれば、電子ビーム照射面は過剰入熱により溶融しすぎて処理面は逆に粗れてしまう。
【００２９】
熱伝導シミュレータ１０では、このような状態にならないように、制御装置９の電子ビームの照射条件を変更しながら、電子ビーム照射面の温度分布を繰り返し計算し、最終的に、電子ビーム照射領域の表面温度がＴ１＜ＴＷ＜Ｔ２の温度分布を満足する電子ビームの照射条件を決定する。なお、電子ビームの照射条件は、電子ビーム電流、パルス幅、周波数、電子ビームフォーカス電流、電子ビーム走査速度、電子ビーム送りピッチ、電子ビーム走査方向等からなる。
【００３０】
例えば、ビーム照射領域の一部分の表面温度が所定の温度（例えばＴ２）より高い場合には、ビーム電流を小さくする、パルス幅を小さくする、周波数を大きくする、フォーカス位置をずらすためにビームフォーカス電流を大きくもしくは小さくする、ビーム走査速度を速くする、電子ビーム送りピッチを大きくする等により、表面温度を低くする。一方、ビーム照射領域の表面温度ＴＷが所定の温度（例えばＴ１）より低い場合には、前述の場合と逆方向の設定を行えばよく、これらのパラメータを調整することによって電子ビーム照射面の温度を制御し、表面の仕上がり状態をきめ細かく制御できる。
【００３１】
最終的に、熱伝導シミュレーションで得られた電子ビームの照射条件で、被処理物Ｗに電子線ビームを照射し、表面処理を行う。かかる表面処理工程では、全処理工程にわたって、被処理物Ｗの表面温度ＴＷが、Ｔ１＜ＴＷ＜Ｔ２の条件を満足することが好ましい。
【００３２】
このように、本実施の形態１にかかる電子ビーム表面処理装置１００を用いることにより、傾斜面や曲面を有する３次元形状の被処理物Ｗに対しても、良好な条件で電子ビーム表面処理を行うことができ、良好で均一な面粗さを有する処理面を得ることができる。
【００３３】
なお、電子ビーム表面処理装置１００では、真空状態の真空チャンバ２中で表面処理が行われるため、被処理物Ｗの表面から真空中への放熱はほとんどなく、断熱状態に等しい。被処理物Ｗからの放熱は、被処理物ＷとＸＹテーブル４との接触面や、被処理物ＷとＸＹテーブル４に載置された被処理物Ｗを固定する治具（図示せず）との接触面等を介して行われる。従って、被処理物Ｗの温度分布は偏りやすくなる。また、被処理物Ｗの部分によっても、その形状に依存して放熱状態は異なり、例えば、エッジ部分では、熱が逃げる方向が制限されるため蓄熱されやすくなる。
【００３４】
このような場合でも、被処理物ＷとＸＹテーブル４との接触状態の情報や、被処理物Ｗの形状の情報に基づいて熱伝導シミュレーションを行い、電子ビームの照射条件を決定することにより、良好な条件で電子ビーム表面処理を行うことができる。例えば、エッジ部分では、電子ビーム走査速度を速くする、送りピッチを大きくする、電子ビーム電流を小さくする、電子ビームの照射する周波数を大きくして折り返し部分を速く通過する、電子ビームフォーカス電流を大きくして焦点位置を上方へずらしエネルギ密度を小さくするなどの、電子ビーム照射条件の変更を行い、エッジ部分における電子ビームの投入エネルギを少なくする。
【００３５】
また、図３（ｂ）に示すような矩形波状の電子ビーム走査経路では、電子ビームの経路が折り返す部分では単位時間あたりの電子ビームの照射量が多くなり、電子ビーム走査経路の中央付近と比較して温度が高くなる。
【００３６】
このような場合でも、熱伝導シミュレーションを行い、電子ビームの照射条件を決定することにより、良好な条件で電子ビーム表面処理を行うことができる。例えば、電子ビームの走査経路の折り返し部分では、走査速度を速くする等の電子ビーム照射条件の変更を行う。
【００３７】
実施の形態２．
実施の形態１では、主に被処理物Ｗが３次元形状の場合について述べたが、被処理物Ｗの処理対象領域が平面の場合や、被処理物Ｗの体積が大きい場合にも、熱伝導シミュレーションを行ってビーム照射条件を決定することは有効である。
【００３８】
例えば、処理対象領域の面積が大きい場合、図３のような電子ビーム走査経路で処理面上に電子ビームを走査すると、被処理物Ｗの温度が次第に上昇し、電子ビーム照射の開始部分と終了部分で初期温度が数百度も違う場合がある。
【００３９】
図５は、被処理物Ｗの処理対象領域の面積が大きい場合の概略図であり、Ａａ領域から始まって、Ａｂ領域を通り、Ａｃ領域で表面処理が終了する。Ａａ領域とＡｃ領域で電子ビーム照射部分の初期温度が違うと、電子ビーム照射条件が一定であれば、電子ビーム走査開始点に近い領域Ａａでは溶融不足となり、熱伝導により被処理物Ｗの表面温度が高温になる領域Ａｃでは溶融過剰となる。
【００４０】
そこで、熱伝導シミュレータ１０を用いた熱伝導シミュレーションで、初期温度の上昇が考慮された温度分布を予め算出することにより、段階的に投入エネルギが少なくなるように電子ビームの照射条件を決定する。かかる照射条件を用いて表面処理を行うことにより、例えば、全処理工程にわたって、被処理物Ｗの表面温度ＴＷが、Ｔ１＜ＴＷ＜Ｔ２の条件を満足するように制御することができ、良好な処理表面を得ることができる。
【００４１】
また、被処理物Ｗの体積が大きいほど被処理物Ｗが蓄熱しやすいため、同一の電子ビーム照射条件を用いて同一面積の処理を行った場合でも、被処理物Ｗの大きさによって処理面の状態が異なってくる。これは、蓄熱の程度により、処理表面の温度が異なるためである。この場合でも熱伝導シミュレータ１０を用いて、被処理物Ｗの体積に依存した蓄熱状態の違いを考慮して電子ビームの照射条件を決定することにより、良好な処理表面を得ることができる。
【００４２】
実施の形態３．
電子ビーム表面処理装置１００では、熱伝導シミュレータ１０により計算される被処理物Ｗの３次元の温度分布から、被処理物Ｗの内部の温度分布を求めることもできる。被処理物Ｗの内部で融点に達している領域を知ることにより、被処理物Ｗの表面に形成される溶融層の厚さをすることができ、この溶融層が凝固して形成される改質層の厚さを知ることができる。
【００４３】
従って、被処理物Ｗに、所定の厚さの改質層を形成するには、被処理物Ｗの表面温度分布が所定厚さまで融点に達するように、電子ビームの照射条件を設定すれば良い。本実施の形態では、熱伝導シミュレータ１０による熱伝導シミュレーションにより、所定の深さの位置で融点に達するように、電子ビームの照射条件を設定する。
【００４４】
例えば、被処理物Ｗに形成する表面改質層の厚さを、最小厚さＤ１から最大厚さＤ２の範囲内とすると、熱伝導シミュレータ１０により求められた電子ビーム照射面の溶融層の厚さＤが、Ｄ１＜Ｄ＜Ｄ２となるように、電子ビームの照射条件を決定すれば良い。
【００４５】
このように、本実施の形態３では、実際に電子ビームを照射することなく、溶融層の厚さを知ることができ、厚さが均一な表面改質層を形成することができる。
【００４６】
図６は、電子ビーム表面加工処理を行った被処理物Ｗの断面写真である。（ａ）では、厚さが約１０μｍの改質層が形成されており、一方、（ｂ）では厚さ約２０μｍの改質層が形成されている。
このように、本実施の形態３にかかる方法を用いることにより、所望の厚さの改質層を均一に形成することが可能となる。特に、改質層の厚さを薄くすることにより、被処理物Ｗの材料特性を変えることなく、表面状態のみ改良することができる。
【００４７】
実施の形態４．
上述のように、電子ビームによる表面処理工程では、被処理物Ｗの表面に電子ビームを走査させることにより、被処理物Ｗの表面が溶融して溶融層が形成され、それが再凝固することで改質層が形成される。
しかしながら、電子ビームは高速に走査されることから、電子ビーム照射領域では電子ビームの通過にともない、被処理物Ｗの急加熱、急冷却が起こっている。このため、溶融部分では冷却速度に差を生じ、その冷却過程で改質層には割れを生じる場合がある。
【００４８】
電子ビーム表面処理装置１００では、通常、電子ビームの焦点が、被処理物Ｗの最表面に位置する状態で走査される。電子ビームの焦点では、電子ビームが微小面積に収束されるため、入熱が局所的となり、電子ビーム照射部とその周辺部とでは大きな温度差を生じ、改質層に割れが生じる場合がある。
【００４９】
図７は、本実施の形態にかかる電子ビーム照射工程の概略図である。かかる照射工程には、上述の電子ビーム表面処理装置１００を用いるが、電子ビーム１の焦点位置は、被処理物Ｗの最表面より上方ｄｍｍの位置に設定する。
【００５０】
このように設定することで、電子ビーム照射部におけるエネルギ密度が低下し、電子ビームによって溶融する領域の面積が狭くなるが、その一方で、被処理物の溶融温度までには達しない温度に加熱される領域が形成される。
【００５１】
具体的には、図７に示すように、電子ビームの焦点２５が被処理物の表面からｄｍｍだけ離れた位置に形成するように設定する。被処理物の表面の電子ビーム照射領域２０は、被処理物を溶融するエネルギを有する中心領域２１（Ａ領域）と、被処理物を溶融するエネルギより低いエネルギを有する周辺領域２２（Ｂ、Ｃ領域）からなる。
【００５２】
熱伝導シミュレータ１０では、まず、電子ビーム照射領域２０がこのような中心領域２１と周辺領域２２を有するように、電子ビーム電流および電子ビーム焦点距離ｄｍｍを求める。更に、記憶手段１９に登録されている被処理物Ｗの表面処理を行う領域情報、表面形状に関する形状情報に基づいて熱伝導シミュレーションを行い、かかる電子ビームを用いて表面処理した場合の表面温度を計算し、電子ビームの照射条件を決定する。
【００５３】
このような設定で、矢印の方向（電子ビーム走行方向）に電子ビームを移動して、被処理物の表面処理を行うと、電子ビームが接近する側（図７では右側）の被処理物の表面では、電子ビームのＡ領域の通過によって予熱された後、被処理物を溶融するエネＢ領域の通過により被処理面は溶融する。更に、Ｂ領域が通過した後、Ｃ領域の通過により、溶融層の冷却速度が緩和される。
【００５４】
このように、図７に示すように設定した電子ビームを用いることにより、電子ビーム処理工程において、被処理物のビームが照射される部分の急加熱、急冷却による温度差が緩和され、割れの発生を防止しつつ改質層の形成が可能となる。
【００５５】
実施の形態５．
熱伝導シミュレータ１０は、例えば有限要素法を用いて入熱条件に応じた熱伝導状態を３次元的に解析するものであり、電子ビーム照射条件をより正確に計算するためには長い計算時間が必要となる場合がある。そこで、本実施の形態５では、予め、電子ビーム照射条件として適当な条件（基礎データ）を熱伝導シミュレータ１０等に記憶させておき、この基礎データを用いて電子ビーム照射条件を計算する。
【００５６】
具体的には、まず、図８に示すような被処理物Ｗに関して、電子ビーム電流値を変えた場合の、電子ビーム照射の周波数と表面状態との関係（特性曲線）を実際に求める。図８中、斜線で示した領域が、改質層が良好な平坦面（鏡面）を有する領域であり、この領域から外れるにしたがって、被処理面が溶融過剰、あるいは溶融不足となる。なお、図８では、ＷＣ−Ｃｏからなる被処理物に対して、電子ビームの焦点位置を被処理物の最表面に合わせて電子ビームを照射し、改質層を形成した。
【００５７】
図８のような基礎データを、被処理物の種類ごとに予め取得して記憶手段１９に蓄積しておく。かかる特性曲線は、電子ビームの照射条件が同一であっても、被処理物の種類（材質）によって異なったプロファイルを示すため、被処理物の種類ごとに特性曲線を取得してデータベース化しておき、実際に処理を行う被処理物の種類に応じた特性曲線を選択する。
【００５８】
また、実施の形態４で述べた、電子ビームの焦点を被処理物の表面からｄｍｍだけ離した場合の基礎データを取得する場合は、例えば、電子ビームの焦点位置ｄｍｍを被処理面から１ｍｍごと遠ざけたデータと、１ｍｍごと接近させたデータについて取得し、蓄積しておく。
【００５９】
なお、改質層の厚さについては、図８に示すように、電子ビームの周波数を変えることにより制御できる。即ち、周波数が高くなると、溶融層は薄くなり、周波数が低いと溶融層は厚くなる。そこで、処理条件ごとに改質層の厚さを測定し、電子ビーム電流および周波数とともに、改質層の厚さも基礎データとして記憶手段１９に記憶しておく。
【００６０】
電子ビームの送りピッチなど他のパラメータを変化させた場合の基礎データも取得しておけば、電子ビーム照射条件の設定を、さらに短時間で行うことが可能となる。
【００６１】
次に、基礎データを用いた熱伝導シミュレーションについて説明する。本実施の形態にかかる熱伝導シミュレーションでは、まず、主に電子ビーム電流と周波数を含む電子ビーム照射条件が仮に設定される。次に、その設定条件に含まれる電子ビーム電流、周波数に対応して、基礎データ中から特性曲線が選択される。電子ビーム電流、周波数に対応する特性曲線が基礎データ中に存在しない場合は、最も近い２つの特性曲線を補間して特性曲線を求める。
【００６２】
次に、求めた特性曲線について、被処理面の状態が鏡面領域（図８の斜線領域）に入るように、電子ビームの照射条件を修正する。かかる修正では、例えば、特定曲線上で周波数を変えることにより、鏡面状態が得られるようにする。
【００６３】
次に、修正した電子ビーム照射条件を用いて、熱伝導シミュレーションを行い、かかる照射条件が良いかどうかを検証して、最終的に照射条件を決定する。
【００６４】
このように、本実施の形態にかかる方法では、設定された処理条件に応じた被処理面の状態を算出する時間を大幅に短縮でき、処理条件修正を効率よく行うことができる。
【図面の簡単な説明】
【００６５】
【図１】本発明の実施の形態１にかかる電子ビーム表面処理装置の概略図である。
【図２】被処理物を載置したＸＹテーブルの概略図である。
【図３】被処理物の処理対象領域における電子ビームの軌跡である。
【図４】本発明の実施の形態２にかかる熱伝導シミュレーションの結果である。
【図５】本発明の実施の形態２にかかる処理対象領域の面積が大きい場合の概略図である。
【図６】本発明の実施の形態３にかかる電子ビーム表面加工処理を行った被処理物の断面写真である。
【図７】本発明の実施の形態４にかかる電子ビーム照射工程の概略図である。
【図８】本発明の実施の形態５にかかる電子ビーム照射条件と表面状態との関係である。
【符号の説明】
【００６６】
１  電子ビーム、２  真空チャンバ、３  電子ビーム照射手段、４  ＸＹテーブル、５  真空排気装置、６  ビーム収束装置、７  ビーム偏向装置、８  電源装置、９  制御装置、１０  熱伝導シミュレータ、１２  電子銃、１３  電子ビーム収束手段、１４  電子ビーム偏向手段、１８  電子ビーム、１９  記憶手段、１００  電子ビーム表面処理装置。
【図１】
2008091230.tif 000003
【図２】
2008091230.tif 000004
【図３】
2008091230.tif 000005
【図５】
2008091230.tif 000006
【図７】
2008091230.tif 000007
【図８】
2008091230.tif 000008
【図４】
2008091230.tif 000009
【図６】
2008091230.tif 000010